(57)【特許請求の範囲】
【請求項１】
α，β−不飽和カルボン酸（ａ）、及び、エチレン性不飽和基を少なくとも２個有する化合物（ｂ）からなる架橋重合体（Ａ）、並びに、ビニルピロリドンを必須成分とする重合体及びポリエチレンオキサイドのうち少なくとも１種（Ｂ）からなるカルボキシル基含有重合体組成物であって、
前記ビニルピロリドンを必須成分とする重合体及びポリエチレンオキサイドのうち少なくとも１種（Ｂ）の含有量が、前記架橋重合体（Ａ）１００重量部に対し、０．０１〜６０重量部である
ことを特徴とするカルボキシル基含有重合体組成物。
【請求項２】
ビニルピロリドンを必須成分とする重合体が、ポリビニルピロリドン、ビニルピロリドン−酢酸ビニル共重合体、ビニルピロリドン−ヘキサデセン共重合体、及び、ビニルピロリドン−エイコセン共重合体からなる群より選択される少なくとも１種である請求項１記載のカルボキシル基含有重合体組成物。
【請求項３】
α，β−不飽和カルボン酸（ａ）が、アクリル酸である請求項１記載のカルボキシル基含有重合体組成物。
【請求項４】
エチレン性不飽和基を少なくとも２個有する化合物（ｂ）が、ペンタエリスリトールテトラアリルエーテル、テトラアリルオキシエタン、りん酸トリアリル、及び、ポリアリルサッカロースからなる群より選択される少なくとも１種である請求項１記載のカルボキシル基含有重合体組成物。
【発明の詳細な説明】
【０００１】
【発明の属する技術分野】
本発明は、各種水溶液の増粘剤として使用するのに適し、溶解性並びに増粘性及び流動特性に優れたカルボキシル基含有重合体組成物に関する。
【０００２】
【従来の技術】
架橋型カルボキシル基含有重合体は、従来、各種水溶液の増粘剤として使用されている。これらの架橋型カルボキシル基含有重合体としては、例えば、アクリル酸等のα，β−不飽和カルボン酸とポリアリルエーテルとの共重合体（米国特許第２９２３６９２号明細書）、α，β−不飽和カルボン酸とヘキサアリルトリメチレントリスルホンとの共重合体（米国特許第２９５８６７９号明細書）、α，β−不飽和カルボン酸とりん酸トリアリルとの共重合体（米国特許第３４２６００４号明細書）、α，β−不飽和カルボン酸とグリシジルメタクリレート等の共重合体（特開昭５８−８４８１９号公報）等を挙げることができる。
【０００３】
【発明が解決しようとする課題】
これらの架橋型カルボキシル基含有重合体は、いったん水に溶解させた後、アルカリで中和して中和粘稠液とし、増粘剤、エマルジョン、サスペンジョン等の懸濁安定剤等の用途に用いられる。従って、まず、均一な水溶液を得ることが必要であり、そのため水に溶解させる際に塊状物（ママコ）の生成を防ぐことが第一となる。いったんママコを生成させると、塊の表面にゲル状の層が形成され、塊の内部に水が拡散する速度が遅くなるため、均一な水溶液を得ることが困難となるためである。
【０００４】
また、中和粘稠液の粘度はその粘度が高いものほど、増粘剤としての用途は広くなり、使用量も少なくてすむ。また、その流動特性、例えば、降伏値はその降伏値が高いものほど、エマルジョン、サスペンジョン等の懸濁安定剤としての用途は広くなり、その商品価値は高くなる。
【０００５】
本発明は、上記に鑑み、水への溶解性に優れ、その水溶液を中和した後得られる中和粘稠液の増粘性、流動特性に優れたカルボキシル基含有重合体組成物を提供することをその目的とするものである。
【０００６】
【課題を解決するための手段】
本発明の要旨は、カルボキシル基含有重合体組成物を、α，β−不飽和カルボン酸（ａ）、及び、エチレン性不飽和基を少なくとも２個有する化合物（ｂ）からなる架橋重合体（Ａ）、並びに、ビニルピロリドンを必須成分とする重合体及びポリエチレンオキサイドのうち少なくとも１種（Ｂ）により構成するところに存する。
【０００７】
本発明で使用されるα，β−不飽和カルボン酸（ａ）としては特に限定されず、例えば、アクリル酸、メタクリル酸、クロトン酸、マレイン酸、イタコン酸、フマル酸、その他オレフィン系不飽和カルボン酸等を挙げることができる。これらは単独で使用してもよく、２種以上を併用してもよい。なかでも、安価で入手が容易であり、優れた性能を有する重合体を得ることができる点において、アクリル酸が好ましい。
【０００８】
本発明で使用されるエチレン性不飽和基を少なくとも２個有する化合物（ｂ）としては、後述の不活性溶剤に溶解可能であるものであれば特に限定されず、例えば、エチレングリコール、プロピレングリコール、ポリオキシエチレングリコール、ポリオキシプロピレングリコール、グリセリン、ポリグリセリン、トリメチロールプロパン、ペンタエリスリトール、サッカロース、ソルビトール等のポリオールの２置換以上のアクリル酸エステル類；これらポリオールの２置換以上のメタアクリル酸エステル類；これらポリオールの２置換以上のアリルエーテル類；フタル酸ジアリル、りん酸トリアリル、メタクリル酸アリル、テトラアリルオキシエタン、トリアリルシアヌレート、アジピン酸ジビニル、クロトン酸ビニル、１，５−ヘキサジエン、ジビニルベンゼン等を挙げることができる。なかでも、優れた性能を有する重合体を得ることができる点において、ペンタエリスリトールテトラアリルエーテル、テトラアリルオキシエタン、りん酸トリアリル、ポリアリルサッカロースが好ましい。
【０００９】
上記エチレン性不飽和基を少なくとも２個有する化合物（ｂ）の添加量は、架橋重合体（Ａ）中、０．０５〜１０重量％が好ましい。０．０５重量％未満であると、添加による効果が得られず、１０重量％を超えると、三次元化が進み、不溶性のゲルが生成する。より好ましくは、０．１〜３重量％であるが、最適添加量は、諸条件により決定される。
【００１０】
本発明で使用されるビニルピロリドンを必須成分とする重合体としては特に限定されず、ポリビニルピロリドン、ビニルピロリドン−酢酸ビニル共重合体、ビニルピロリドン−ステアリル（メタ）アクリレート共重合体、ビニルピロリドン−ジメチルアミノエチル（メタ）アクリレート共重合体、ビニルピロリドン−ジメチルアミノエチルメタクリル酸共重合体のジエチル硫酸塩、ビニルピロリドン−ヘキサデセン共重合体、ビニルピロリドン−エイコセン共重合体、ビニルピロリドン−スチレン共重合体、ビニルピロリドン−ビニルアルコール共重合体、ビニルピロリドン−ビニルカプロラクタム−ジメチルアミノエチル（メタ）アクリレート三元共重合体、ビニルピロリドン−メタクリルアミドプロピル塩化トリメチルアンモニウム共重合体等を挙げることができる。なかでも、優れた性能を有する重合体を得ることができる点において、ポリビニルピロリドン、ビニルピロリドン−酢酸ビニル共重合体、ビニルピロリドン−ヘキサデセン共重合体、ビニルピロリドン−エイコセン共重合体が好ましい。
【００１１】
本発明で使用されるビニルピロリドンを必須成分とする重合体及びポリエチレンオキサイドのうち少なくとも１種（Ｂ）の含有量は、その種類、分子量、その他の条件により異なるが、架橋重合体（Ａ）１００重量部に対し、０．０１〜６０重量部である。０．０１重量部未満であると、添加による効果を得ることができず、６０重量部を超えると、得られるカルボキシル基含有重合体組成物の増粘効果が減少する。より好ましくは、０．１〜１０重量部である。
【００１２】
本発明のカルボキシル基含有重合体組成物は、例えば、以下のような方法で製造することができる。
攪拌機、温度計、窒素の吹込管及び冷却管を備えた反応器に、α，β−不飽和カルボン酸（ａ）、エチレン性不飽和基を少なくとも２個有する化合物（ｂ）、ラジカル重合触媒、不活性溶剤、及び、ビニルピロリドンを必須成分とする重合体及びポリエチレンオキサイドのうち少なくとも１種（Ｂ）を仕込む。
【００１３】
この際、重合原料であるα，β−不飽和カルボン酸（ａ）及びエチレン性不飽和基を少なくとも２個有する化合物（ｂ）の仕込量は、仕込全重量に対して、１〜３０重量％が好ましい。３０重量％を超えると、重合反応が進行するにつれ、重合体の析出が著しくなるとともに、反応物を均一に攪拌することが困難になる。より好ましくは５〜２５重量％である。
【００１４】
均一に攪拌、混合した後、反応容器上部空間、原料及び溶媒中に溶解している酸素を除去するため、溶液中に窒素ガスを吹き込む。重合反応は温浴等で、２０〜１２０℃、好ましくは、３０〜９０℃に加熱することにより開始される。重合反応は２〜１０時間で終了する。
重合反応終了後、５０〜１６０℃で加熱し、不活性溶剤を除去することにより白色微粉末のカルボキシル基含有重合体組成物を得る。
【００１５】
本発明のカルボキシル基含有重合体組成物は、α，β−不飽和カルボン酸（ａ）及びエチレン性不飽和基を少なくとも２個有する化合物（ｂ）を仕込んだ後、ビニルピロリドンを必須成分とする重合体及びポリエチレンオキサイドのうち少なくとも１種（Ｂ）を連続的に添加しながら重合することによっても得ることができる。
また、本発明のカルボキシル基含有重合体組成物は、α，β−不飽和カルボン酸（ａ）及びエチレン性不飽和基を少なくとも２個有する化合物（ｂ）を先に重合させ、当該重合工程が終了したスラリーにビニルピロリドンを必須成分とする重合体及びポリエチレンオキサイドのうち少なくとも１種（Ｂ）の粉体を添加することによっても製造することができる。
更に、本発明のカルボキシル基含有重合体組成物は、α，β−不飽和カルボン酸（ａ）及びエチレン性不飽和基を少なくとも２個有する化合物（ｂ）を先に重合させ、得られた架橋重合体（Ａ）を乾燥さたものにビニルピロリドンを必須成分とする重合体及びポリエチレンオキサイドのうち少なくとも１種（Ｂ）の粉体をドライブレンドすることによっても製造することができる。
【００１６】
上記不活性溶剤としては、原料の単量体は溶解し、得られるカルボキシル基含有重合体組成物は溶解しない溶剤であれば特に限定されず、例えば、ノルマルペンタン、ノルマルヘキサン、イソヘキサン、ノルマルヘプタン、ノルマルオクタン、イソオクタン、シクロペンタン、メチルシクロペンタン、シクロヘキサン、メチルシクロヘキサン、ベンゼン、トルエン、キシレン、クロロベンゼン、エチレンジクロライド、酢酸エチル、酢酸イソプロピル、メチルエチルケトン、メチルイソブチルケトン等を挙げることができる。これらは単独で使用してもよく、２種以上を併用してもよい。なかでも、品質が安定しており、入手が容易である点において、エチレンジクロライド、ノルマルヘキサン、シクロヘキサン、ノルマルヘプタン、酢酸エチルが好ましい。
【００１７】
上記ラジカル重合触媒としては特に限定されず、例えば、α，α′−アゾビスイソブチロニトリル、２，２′−アゾビス−２，４−ジメチルバレロニトリル、ジメチル−２，２′−アゾビスイソブチレート、過酸化ベンゾイル、ラウロイルパーオキシド、クメンハイドロパーオキシド、第三級ブチルハイドロパーオキシド等を挙げることができる。
【００１８】
上記ラジカル重合触媒の添加量は、その種類や使用温度によって異なるが、通常、α，β−不飽和カルボン酸（ａ）とエチレン性不飽和基を少なくとも２個有する化合物（ｂ）の合計量に対し、０．１〜１０重量％が好ましい。０．１重量％未満であると、重合反応速度が遅くなりすぎ、経済的ではなく、１０重量％を超えると、重合反応が極めて速く進行するので、除熱が困難となり、所望の反応温度に維持することが困難となる。より好ましくは、０．３〜３重量％である。
【００１９】
本発明において、カルボキシル基含有重合体組成物には、上記α，β−不飽和カルボン酸（ａ）、及び、上記エチレン性不飽和基を少なくとも２個有する化合物（ｂ）と共重合可能であるα，β−不飽和化合物を含有することができる。
【００２０】
上記α，β−不飽和化合物としては特に限定されず、例えば、メチルアクリレート、エチルアクリレート、イソプロピルアクリレート、ブチルアクリレート、オクチルアクリレート、２−エチルヘキシルアクリレート、デシルアクリレート、ラウリルアクリレート、ステアリルアクリレート、グリシジルアクリレート等のアクリル酸エステル類；これらに相当するメタクリル酸エステル類；ビニルグリシジルエーテル、イソプロペニルグリシジルエーテル、アリルグリシジルエーテル、ブテニルグリシジルエーテル等のグリシジルエーテル類；アクリルアミド、Ｎ−メチルアクリルアミド、Ｎ−エチルアクリルアミド、Ｎ−ｔ−ブチルアクリルアミド等のアクリルアミド類；これらに相当するメタクリルアミド類；酢酸ビニル、プロピオン酸ビニル、安息香酸ビニル等のビニルエステル類等を挙げることができる。これらは単独で使用してもよく、２種以上を併用してもよい。
【００２１】
上記α，β−不飽和化合物の添加量は、架橋重合体（Ａ）１００重量部に対し、０．１〜２０重量部が好ましい。０．１重量部未満であると、α，β−不飽和化合物の添加の効果がなく、２０重量部を超えると、α，β−不飽和化合物の添加の効果が増えず、経済的に不利である。より好ましくは、１〜１０重量部である。
【００２２】
本発明で得られたカルボキシル基含有重合体組成物はカルボキシル基を持っているため、水に溶解後、水酸化ナトリウム、トリエタノールアミン等の塩基で中和することにより、優れた増粘性、流動特性を有する中和粘稠液が得られる。その結果、従来の技術により得られる架橋型カルボキシル基含有重合体に比べ、より高い増粘効果を発現するとともに、より高い降伏値を有する塑性流動液を形成する。一般に、エマルジョン、サスペンジョンを安定化する要因は、分散媒の見掛けの粘度よりもむしろ降伏値が支配的であり、本発明のカルボキシル基含有重合体組成物は、高い降伏値を示すため、優れた懸濁安定化性能を有する。しかも、本発明のカルボキシル基含有重合体組成物は、従来の技術により得られる架橋型カルボキシル基含有重合体に比べ、ママコが発生しにくい等、溶解性に優れ、中和前の水溶液粘度が小さいので、高濃度での溶解が容易である。
【００２３】
本発明のカルボキシル基含有重合体組成物が、優れた溶解性、高い増粘効果、優れた流動特性等を発現する作用機構については明らかではないが、ポリビニルピロリドン等の直鎖状重合体が架橋型カルボキシル基含有重合体中のカルボン酸と会合体を形成することにより、架橋型カルボキシル基含有重合体粒子の初期の水和を抑制し、その結果、ママコが生成しにくい等の優れた溶解性を発現するものと推察される。
【００２４】
更に、ポリビニルピロリドン等の直鎖状重合体が、水素結合、イオン結合等で架橋型カルボキシル基含有重合体粒子間を適度に三次元化するため、架橋型カルボキシル基含有重合体を単独で使用した場合に比べ、より高い増粘効果を発現するとともに、より高い降伏値を有する塑性流動液を形成するものと推察される。
【００２５】
【実施例】
以下に実施例を掲げて本発明を更に詳しく説明するが、本発明はこれら実施例のみに限定されるものではない。
【００２６】
実施例１
不活性溶剤として、エチレンジクロライド、ラジカル重合触媒として、アゾビスイソブチロニトリル（以下、ＡＩＢＮとする。）、架橋剤として、ペンタエリスリトールテトラアリルエーテル、ビニルピロリドンを必須成分とする重合体として、ポリビニルピロリドン（Ｋ−９０）を用い、ポリビニルピロリドンの添加量を変更して、アクリル酸の架橋型カルボキシル基含有重合体組成物を製造した。
５００ｍＬ４つ口フラスコに予め上記溶剤を仕込み、ついで、α，β−不飽和カルボン酸、架橋剤、ラジカル重合触媒、ポリビニルピロリドン（Ｋ−９０）を下記の割合で仕込み、重合を行った。
0003732557.tif 000002
【００２７】
反応は窒素雰囲気下で攪拌下、５５〜６０℃に保持して３時間行い、更にエチレンジクロライドの還流下で３０分保持した。
ついで、重合反応が終了した生成スラリーを約１１０℃に加熱し、不活性溶剤を除去した。
かくして、白色微粉末のアクリル酸の架橋型カルボキシル基含有重合体組成物約４０〜６０ｇを得た。この重合体組成物の溶解時間、水溶液粘度、中和粘稠液粘度、降伏値を以下の方法により測定した。結果を表１に示す。
【００２８】
溶解時間測定
容量５００ｍＬのビーカーにイオン交換水２９８．５ｇを入れ、４枚羽根パドル（翼径５０ｍｍ）を備えた攪拌機を用い、５００ｒｐｍの回転速度で攪拌し、重合体組成物１．５ｇを一括で投入する。その後、溶解を目視により判断し、０．５重量％濃度の水溶液となるまでの溶解時間を測定した。
水溶液粘度の測定
上記の方法により調製した０．５重量％水溶液又は同様の方法により調製した１．０重量％水溶液の粘度を、Ｂ型回転粘度計により２５℃、２０ｒｐｍで測定した。
【００２９】
中和粘稠液粘度の測定
上記の方法により調製した０．５重量％水溶液を水酸化ナトリウム水溶液を用いて、ｐＨ７まで中和し、０．５重量％濃度の中和粘稠液を調製した。
この中和粘稠液の粘度を、Ｂ型回転粘度計により２５℃、２０ｒｐｍで測定した。
中和粘稠液の降伏値測定
上記の方法により調製した０．５重量％濃度の中和粘稠液の粘度を、Ｂ型回転粘度計により２５℃、０．５ｒｐｍと、２５℃、１．０ｒｐｍで各々測定し、下記の式により降伏値を概算した。
降伏値＝｛（０．５ｒｐｍでの見掛け粘度）−（１．０ｒｐｍでの見掛け粘度）｝／１００
【００３０】
比較例１
ポリビニルピロリドン（Ｋ−９０）を添加することなく、実施例１と同一条件にて重合を行い、白色微粉末のアクリル酸の架橋型カルボキシル基含有重合体を得た。この重合体の溶解時間、水溶液粘度、中和粘稠液粘度、降伏値を実施例１と同様にして測定した。結果を表１に示す。
【００３１】
比較例２
ポリビニルピロリドン（Ｋ−９０）の添加量を０．００２ｇに変更したこと以外は、実施例１と同一条件にて重合を行い、白色微粉末のアクリル酸の架橋型カルボキシル基含有重合体組成物を得た。
得られた架橋型カルボキシル基含有重合体組成物の溶解時間、水溶液粘度、中和粘稠液粘度、降伏値を実施例１と同様にして測定した。結果を表１に示す。
【００３２】
比較例３
ポリビニルピロリドン（Ｋ−９０）の添加量を２８．０ｇに変更したこと以外は、実施例１と同一条件にて重合を行い、白色微粉末のアクリル酸の架橋型カルボキシル基含有重合体組成物を得た。
得られた架橋型カルボキシル基含有重合体組成物の溶解時間、水溶液粘度、中和粘稠液粘度、降伏値を実施例１と同様にして測定した。結果を表１に示す。
【００３３】
【表１】
0003732557.tif 000003
【００３４】
実施例２
ポリビニルピロリドンの分子量を変更したこと（（イ）、（ロ）、（ハ））以外は、実施例１（ロ）と同一条件にて重合を行い、白色微粉末のアクリル酸の架橋型カルボキシル基含有重合体組成物約４０ｇを得た。
得られた架橋型カルボキシル基含有重合体組成物の溶解時間、水溶液粘度、中和粘稠液粘度、降伏値を実施例１と同様にして測定した。結果を表２に示す。
【００３５】
【表２】
0003732557.tif 000004
【００３６】
実施例３
不活性溶剤としてエチレンジクロライド、ラジカル重合触媒としてＡＩＢＮ、架橋剤としてペンタエリスリトールテトラアリルエーテルを使用し、ビニルピロリドンを必須成分とする重合体（（イ）、（ホ）、（ヘ）、（ト））もしくはポリエチレンオキサイドの種類（（ロ）、（ハ）、（ニ））を変更し、各々アクリル酸架橋重合体組成物を製造した。
５００ｍＬ４つ口フラスコに予め上記溶剤を仕込み、ついで、下記の量のα，β−不飽和カルボン酸、架橋剤、ラジカル重合触媒を仕込み、５５〜６０℃で重合を行った。
アクリル酸                                ４０ｇ
ペンタエリスリトールテトラアリルエーテル  ０．４ｇ
ＡＩＢＮ                                  ０．１３ｇ
エチレンジクロライド                      ３６６ｇ
【００３７】
重合開始後、ビニルピロリドンを必須成分とする重合体又はポリエチレンオキサイド２．０ｇもしくは０．４ｇ、エチレンジクロライド１０７ｇからなる混合溶液を約３時間かけて連続的に添加し、更にエチレンジクロライドの還流下で３０分保持した。ついで、重合反応が終了した生成スラリーを約１１０℃に加熱し不活性溶剤を除去した。
かくして、白色微粉末のアクリル酸の架橋型カルボキシル基含有重合体組成物約４０ｇを得た。
得られた架橋型カルボキシル基含有重合体組成物の溶解時間、水溶液粘度、中和粘稠液粘度、降伏値を実施例１と同様にして測定した。結果を表３に示す。
【００３８】
比較例４
ビニルピロリドンを必須成分とする重合体又はポリエチレンオキサイドを使用することなく、実施例３と同一条件にて重合を行い、白色微粉末のアクリル酸の架橋型カルボキシル基含有重合体を得た。
得られた架橋型カルボキシル基含有重合体組成物の溶解時間、水溶液粘度、中和粘稠液粘度、降伏値を実施例１と同様にして測定した。結果を表３に示す。表３中、１）は、ビニルピロリドン−ヘキサデセン共重合体を表し、２）は、ビニルピロリドン−エイコセン共重合体を表し、３）は、ビニルピロリドン−酢酸ビニル共重合体を表す。
【００３９】
【表３】
0003732557.tif 000005
【００４０】
実施例４
不活性溶剤としてノルマルヘキサン、ラジカル重合触媒としてＡＩＢＮ、架橋剤としてポリアリルサッカロース、ビニルピロリドンを必須成分とする重合体としてビニルピロリドン−ヘキサデセン共重合体（Ａｎｔａｒｏｎ  Ｖ−２１６）を用い、アクリル酸の架橋型カルボキシル基含有重合体組成物を製造した。
５００ｍＬ４つ口フラスコに予めノルマルヘキサン２２３ｇを仕込み、ついで、アクリル酸４０ｇ、ＡＩＢＮ０．１４ｇ、ビニルピロリドン−ヘキサデセン共重合体０．４ｇを仕込み、５５〜６０℃で重合させた。
【００４１】
重合開始後、ポリアリルサッカロース０．４５ｇ、ノルマルヘキサン１０ｇからなる混合溶液を約２時間かけて滴下し、その後、１時間重合を継続した後、更にノルマルヘキサンの還流下で３０分保持した。ついで、重合反応が終了した生成スラリーを約１１０℃に加熱し、不活性溶剤を除去した。
かくして、白色微粉末のアクリル酸の架橋型カルボキシル基含有重合体組成物約４０ｇを得た。この重合体組成物の溶解時間は１０分、１．０重量％濃度の水溶液粘度は５０ｃｐｓ、０．５重量％濃度の中和粘稠液粘度及び降伏値は、それぞれ３８５００ｃｐｓ、１３５０であった。
【００４２】
比較例５
ビニルピロリドン−ヘキサデセン共重合体を添加することなく、実施例４と同一条件にて重合を行い、白色微粉末のアクリル酸の架橋型カルボキシル基含有重合体組成物約４０ｇを得た。この重合体組成物の溶解時間は６０分、１．０重量％濃度の水溶液粘度は２５０ｃｐｓ、０．５重量％濃度の中和粘稠液粘度及び降伏値は、それぞれ３１０００ｃｐｓ、７００であった。
【００４３】
【発明の効果】
本発明は、従来公知の技術により得られる架橋型カルボキシル基含有重合体と比べ、より優れた水への溶解性を有し、かつ、増粘性、流動特性優れたカルボキシル基含有重合体組成物を提供するもので、本発明のカルボキシル基含有重合体組成物は、水に溶解し、適当な塩基で中和すると、公知の架橋型カルボキシル基含有重合体に比べ、低濃度であってもより高い粘度を示し、降伏値のより高い塑性流動液を形成する等の特性を有している。このような特性を生かして、石膏・セメント等の固体懸濁安定剤、水溶性塗料及びエマルジョン塗料の増粘剤、繊維工業における捺染等の糊剤等の工業用分野；クリーム、ローション、シャンプー、歯磨き粉等の化粧品及びトイレタリー分野；軟膏、錠剤等の医薬品分野等、種々の分野で使用することができる。